(57)【要約】【課題】生産性向上及びコストアップの抑制が可能な強化プラスチック及び強化プラスチックの製造方法を提供する。【解決手段】強化プラスチックシート１０は、金属線材１３と樹脂線材１７とが束ねられて網状部材１８が編まれ、樹脂線材１７を溶融させることで、溶融された樹脂によって、金属線材１３が樹脂被覆されるとともに網状部材１８の網目が樹脂で埋められている。金属線材１３と樹脂線材１７とから、高生産性・低コストで、補強され且つ柔軟性の高い強化プラスチックシート１０が形成される。【選択図】図２
2017007142.tif 000002
【特許請求の範囲】
【請求項１】
金属線材と樹脂線材とが束ねられて網状部材が編まれ、前記樹脂線材を溶融させることで、溶融された樹脂によって、前記金属線材が樹脂被覆されるとともに前記網状部材の網目が前記樹脂で埋められたことを特徴とする強化プラスチック。
【請求項２】
前記網状部材は、メリヤス編みにて形成されることを特徴とする請求項１に記載の強化プラスチック。
【請求項３】
前記網状部材は、波状に形成される、又はエンボス加工が施されることを特徴とする請求項１又は２に記載の強化プラスチック。
【請求項４】
前記網状部材が熱プレスされて、前記樹脂線材が溶融されるとともに成形されることを特徴とする請求項１乃至３のいずれか一項に記載の強化プラスチック。
【請求項５】
金属線材と樹脂線材とを束ねて網状部材を編む網形成工程と、
前記網状部材を加熱して前記樹脂線材を溶融させ、溶融された樹脂によって前記金属線材を樹脂被覆するとともに前記網状部材の網目を樹脂で埋める樹脂溶融工程と、を備えることを特徴とする強化プラスチックの製造方法。
【請求項６】
前記網形成工程の後に、前記網状部材に波形状を形成する、又は前記網状部材にエンボス加工を施すことを特徴とする請求項５に記載の強化プラスチックの製造方法。
【請求項７】
前記樹脂溶融工程では、前記網状部材が熱プレスされて、前記樹脂線材が溶融されるとともに成形されることを特徴とする請求項５又は６に記載の強化プラスチックの製造方法。
【発明の詳細な説明】
【技術分野】
【０００１】
本発明は、金網で強化された強化プラスチック及び強化プラスチックの製造方法に関する。
【背景技術】
【０００２】
従来、成形型を構成する上型と下型との間にキャビティが形成され、このキャビティ内に、繊維強化プラスチック基材と金網とを配置し、成形型を閉じて加熱・加圧することにより、繊維強化プラスチック基材及び金網から形成される複合材が知られている（例えば、特許文献１参照）。
【先行技術文献】
【特許文献】
【０００３】
【特許文献１】特開２００７−１２２６号公報
【発明の概要】
【発明が解決しようとする課題】
【０００４】
特許文献１では、成形型のキャビティ内に、繊維強化プラスチック基材と金網とを重ねて配置する、あるいは、予め、繊維強化プラスチック基材と金網とを重ねておき、重ねられた繊維強化プラスチック基材及び金網をキャビティ内に配置する工程を経ることになり、生産性の向上のために、工程の工数削減が望まれる。
また、コストアップの抑制のために、使用する金網については製造容易であることが望まれる。
本発明の目的は、生産性向上及びコストアップの抑制が可能な強化プラスチック及び強化プラスチックの製造方法を提供することにある。
【課題を解決するための手段】
【０００５】
上述した課題を解決するため、本発明は、金属線材と樹脂線材とが束ねられて網状部材が編まれ、前記樹脂線材を溶融させることで、溶融された樹脂によって、前記金属線材が樹脂被覆されるとともに前記網状部材の網目が前記樹脂で埋められたことを特徴とする。
【０００６】
この構成によれば、金属線材と樹脂線材とから、補強され且つ柔軟性の高い強化プラスチックを形成する上で、従来のような繊維強化プラスチック基材を使用せず、金網に繊維強化プラスチック基材を重ねる工程が不要になって工数削減による生産性を高めることができ、また、金属線材と樹脂線材とを束ねて編むことで、網状部材を一般の金網と同じように容易に形成することができるため、コストアップを抑制することができる。
【０００７】
上記構成において、前記網状部材は、メリヤス編みにて形成されるようにしても良い。この構成によれば、柔軟性、伸縮性、クッション性に富むメリヤス編みを採用することで、強化プラスチックを対象物の表面形状に応じて容易に変形させることが可能になる。
また、上記構成において、前記網状部材は、波状に形成される、又はエンボス加工が施されるようにしても良い。この構成によれば、強化プラスチックの柔軟性、伸縮性、クッション性をより一層向上させたり、所定方向の剛性を高めたりすることができる。
また、上記構成において、前記網状部材が熱プレスされて、前記樹脂線材が溶融されるとともに成形されるようにしても良い。この構成によれば、熱プレスによって強化プラスチックの外形の成形自由度を増すことができる。
【０００８】
本発明は、金属線材と樹脂線材とを束ねて網状部材を編む網形成工程と、前記網状部材を加熱して前記樹脂線材を溶融させ、溶融された樹脂によって前記金属線材を樹脂被覆するとともに前記網状部材の網目を樹脂で埋める樹脂溶融工程と、を備えることを特徴とする。
この構成によれば、補強され且つ柔軟性の高い強化プラスチックを形成する上で、従来のような繊維強化プラスチック基材を使用せず、金網に繊維強化プラスチック基材を重ねる工程が不要になって工数削減による生産性を高めることができ、また、金属線材と樹脂線材とを束ねて編むことで、網状部材を一般の金網と同じように容易に形成することができるため、コストアップを抑制することができる。
【０００９】
上記構成において、前記網形成工程の後に、前記網状部材に波形状を形成する、又は前記網状部材にエンボス加工を施すようにしても良い。この構成によれば、強化プラスチックの柔軟性、伸縮性、クッション性をより一層向上させたり、所定方向の剛性を高めたりすることができる。
また、上記構成において、前記樹脂溶融工程では、前記網状部材が熱プレスされて、前記樹脂線材が溶融されるとともに成形されるようにしても良い。この構成によれば、熱プレスによって強化プラスチックの外形の成形自由度を増すことができる。
【発明の効果】
【００１０】
本発明は、金属線材と樹脂線材とが束ねられて網状部材が編まれ、樹脂線材を溶融させることで、溶融された樹脂によって、金属線材が樹脂被覆されるとともに網状部材の網目が樹脂で埋められたので、金属線材と樹脂線材とから、補強され且つ柔軟性の高い強化プラスチックを形成する上で、従来のような繊維強化プラスチック基材を使用せず、金網に繊維強化プラスチック基材を重ねる工程が不要になって工数削減による生産性を高めることができ、また、金属線材と樹脂線材とを束ねて編むことで、網状部材を一般の金網と同じように容易に形成することができるため、コストアップを抑制することができる。
【図面の簡単な説明】
【００１１】
【図１】本発明に係る第１実施形態の強化プラスチックシートを示す説明図であり、図１（Ａ）は強化プラスチックシートの正面図、図１（Ｂ）は金網の一部の正面図である。
【図２】強化プラスチックシートの製造方法を示す作用図であり、図２（Ａ）は網状部材の製造要領を示す図、図２（Ｂ）は金網を樹脂材で覆った状態を示す図である。
【図３】第２実施形態の強化プラスチックシートを示す説明図であり、図３（Ａ）は強化プラスチックシートを示す斜視図、図３（Ｂ）は図３（Ａ）の強化プラスチックシートの変形例を示す斜視図である。
【図４】第３実施形態の強化プラスチックシートを示す斜視図である。
【発明を実施するための形態】
【００１２】
以下、図面を参照して本発明の各実施形態について説明する。
＜第１実施形態＞
図１は、本発明に係る第１実施形態の強化プラスチックシート１０を示す説明図である。図１（Ａ）は強化プラスチックシート１０の正面図であり、内部構造の理解を容易にするために強化プラスチックシート１０の表面を含む部分を剥いで内部の金網１１を露出させている。図１（Ｂ）は金網１１の一部の正面図である。
図１（Ａ）に示すように、強化プラスチックシート１０は、金属線材が編まれて形成された金網１１と、金網１１の表面を覆うように金網１１と一体的に成形された樹脂材１２とからなり、シート状に形成されている。即ち、樹脂材１２に金網１１が埋め込まれている。
【００１３】
なお、樹脂材１２には、便宜上、ドットを描いている。また、ここでは、強化プラスチックシート１０の外形を矩形とし、矩形の長さ方向をＬ、矩形の幅方向をＷとして矢印で示している。なお、強化プラスチックシート１０の外形は、図示したものに限らない。正方形、三角形、円形、平行四辺形、菱形、多角形等である。
強化プラスチックシート１０は、樹脂材１２に金網１１が埋め込まれた複合材であり、一般的なＦＲＰ（繊維強化プラスチック）よりも等方的に強度が高く、且つ柔軟性、伸縮性、クッション性を有している。
【００１４】
図１（Ｂ）に示すように、金網１１は、金属線材１３がメリヤス編みされて形成されている。金属線材１３の材質としては、ステンレス鋼、鉄鋼、アルミニウム、銅、チタン、ニッケル、あるいは、これらの合金が好適である。金属線材１３の線径は、０．１〜５．０ｍｍ、好ましくは、０．１〜３ｍｍ、より好ましくは、０．１〜１ｍｍである。
【００１５】
上記したように、金網１１を編構造とすることで、平織金網等の織構造とした金網に比べて柔軟性、伸縮性、クッション性を高めることができ、強化プラスチックシート１０の柔軟性、伸縮性、クッション性を向上させることができる。
メリヤス編みは、１本の金属線材１３が複数の輪に曲げられて形成され、輪の中に別の輪が通され、これが順次繰り返されて袋状に形成される。袋は、そのまま平らにされ、あるいは開いて１枚にされて、金網１１が出来上がる。
【００１６】
金網１１は、大きな網目１５と小さな網目１６とが、それぞれ長さ方向Ｌに並ぶとともに幅方向Ｗに交互に配置されている。
金網１１の網目１５の大きさは、縦（金網１１の長さ方向Ｌの輪と輪の間隔）がＭ１、横（金網１１の幅方向Ｗの輪と輪の間隔）がＭ２である。また、金網１１の網目１６の大きさは、縦がＭ３、横がＭ４である。
ここで、Ｍ１とＭ３とは等しいか又は略等しく、Ｍ２は、Ｍ４と等しいか又はＭ４より大きい。
【００１７】
網目１５，１６の大きさは、金属線材１３の線径が大きくなるにつれて大きくなる。
例えば、金属線材１３の線径が０．１ｍｍの場合は、Ｍ１、Ｍ２は、２．０〜３．５ｍｍ、線径が０．２ｍｍの場合は、Ｍ１、Ｍ２は、３．０〜４．０ｍｍ、線径が０．３ｍｍの場合は、Ｍ１、Ｍ２は、３．５〜５．０ｍｍとなる。即ち、線径が０．１〜０．３の場合は、Ｍ１、Ｍ２は、２．０〜５．０ｍｍとなる。また、線径が０．３〜０．７ｍｍの場合は、Ｍ１、Ｍ２は、５．０〜９．０ｍｍ、線径が０．７〜１ｍｍの場合は、Ｍ１、Ｍ２は、９．０〜１２．０ｍｍとなる。
【００１８】
上記したように、金属線材１３の線径をより小さくすることで、強化プラスチックシート１０の柔軟性、伸縮性、クッション性をより一層向上させることができ、また、金属線材１３の線径をより大きくすることで、強化プラスチックシート１０の柔軟性、伸縮性、クッション性を有しながら、強化プラスチックシート１０の強度をより高めることができる。
上記した網目の大きさは、線径が大きくなるにつれて大きくなるが、上記の線径と網目の大きさとの関係を変更しても良い。例えば、上記線径に対して、網目の大きさを上記網目の大きさより小さく、又は大きくしても良い。
【００１９】
強化プラスチックシート１０の用途としては、バスタブ、バスユニット、浄化槽、園芸用容器、車両用部品、船舶・航空機用部品、電化製品や通信機器の部品、金属線材の電気伝導性・熱伝導性を利用した電磁波シールド材等の機能性部品、緩衝材が挙げられる。
【００２０】
以上の図１（Ａ）、図２（Ａ），（Ｂ）に示したように、強化プラスチックシート１０は、金属線材１３と樹脂線材１７とが束ねられて網状部材１８が編まれ、樹脂線材１７を溶融させることで、溶融された樹脂によって、金属線材１３が樹脂被覆されるとともに網状部材１８の網目が樹脂で埋められている。
また、強化プラスチックシート１０の製造方法は、金属線材１３と樹脂線材１７とを束ねて網状部材１８を編む網形成工程と、網状部材１８を加熱して樹脂線材１７を溶融させ、溶融された樹脂によって金属線材１３を樹脂被覆するとともに網状部材１８の網目を樹脂で埋める樹脂溶融工程と、を備える。
【００２１】
上記構成によれば、金属線材１３と樹脂線材１７とから、補強され且つ柔軟性の高い強化プラスチックシート１０を形成する上で、強化プラスチックシート１０を、成形型を用いずに容易に成形することができる。また、従来のような繊維強化プラスチック基材を使用せず、金網に繊維強化プラスチック基材を重ねる工程が不要になって強化プラスチックシート１０の工数削減による生産性を高めることができる。
更に、金属線材１３と樹脂線材１７とを束ねて編むことで、網状部材１８を、一般の金網（金属線材１３だけのメリヤス編みの金網）を編むのと同じ工程で容易に形成することができるため、コストアップを抑制することができる。
【００２２】
また、網状部材１８は、メリヤス編みにて形成されるので、柔軟性、伸縮性、クッション性に富むメリヤス編みを採用することで、強化プラスチックシート１０を対象物の表面形状に応じて容易に変形させることが可能になる。
【００２３】
次に強化プラスチックシート１０の製造方法を説明する。
図２は、強化プラスチックシート１０の製造方法を示す作用図であり、図１（Ｂ）に示した金網１１について、その一部を拡大して示している。図２（Ａ）は網状部材１８の製造要領を示す図、図２（Ｂ）は金網１１を樹脂材１２で覆った状態を示す図である。なお、図２（Ａ）に示す樹脂線材１７と、図２（Ｂ）に示す樹脂材１２とにはドットを描いている。
図２（Ａ）に示すように、金属線材１３と樹脂線材１７とをそれぞれ１本ずつ準備し、１本に束ねてメリヤス編みを行う。即ち、金属線材１３と樹脂線材１７とを２本取りでメリヤス編みする。これにより、網状部材１８が出来上がる。
【００２４】
樹脂線材１７の材質としては、熱可塑性樹脂が好適である。詳しくは、ポリエチレン（ＰＥ）、ポリプロピレン（ＰＰ）、ポリ塩化ビニル（ＰＶＣ）、ポリ塩化ビニリデン（ＰＶＤＣ）、ポリ酢酸ビニル（ＰＶＡＣ）、ポリスチレン（ＰＳ）、ＡＢＳ樹脂（ＡＢＳ）、ポリメタクリル酸メチル（ＰＭＭＡ）、ポリフェニレンオキシド（ＰＰＯ）、ポリカーボネート（ＰＣ）、ポリエチレンテレフタレート（ＰＥＴ）、ポリアミド（ＰＡ）、ポリアセタール（ＰＯＭ）、ポリフェニレンサルファイド（ＰＰＳ）、ポリブチレンテレフタレート（ＰＢＴ）、フッ素樹脂（ＰＴＦＥ）、ポリウレタン（ＰＵＲ）である。
【００２５】
次に、網状部材１８を加熱する。これにより、樹脂線材１７が溶融し、図２（Ｂ）に示すように、溶融した樹脂で金属線材１３の表面が覆われる（樹脂被覆される）とともに、網目１５，１６にそれぞれ樹脂膜１２ａ，１２ｂが形成されて網目１５，１６が塞がれる。
金網１１の全体が溶融した樹脂で覆われた後、加熱を終了し、自然冷却又は強制冷却する。樹脂が硬化すれば、強化プラスチックシート１０が出来上がる。硬化した樹脂材１２は、金網１１の全体を覆っている。
【００２６】
図２（Ａ），（Ｂ）において、樹脂線材１７の線径は、金属線材１３の表面積と、網目１５，１６の大きさとに応じて設定される。
樹脂線材１７の線径が小さければ、樹脂による金属線材１３の被覆厚さや、網目１５，１６に形成される樹脂膜１２ａ，１２ｂの厚さが小さくなる。従って、出来上がった強化プラスチックシート１０の厚さが小さくなり、強化プラスチックシート１０の表面形状は、金網１１の表面形状に近い凹凸を有する形状になる。この結果、強化プラスチックシート１０の伸縮性、柔軟性及びクッション性が増す。
【００２７】
また、樹脂線材１７の線径が大きければ、金属線材１３の被覆厚さや、網目１５，１６に形成される樹脂膜１２ａ，１２ｂの厚さが大きくなる。従って、出来上がった強化プラスチックシート１０の厚さが大きくなり、強化プラスチックシート１０の表面形状は、より平坦な形状になる。この結果、強化プラスチックシート１０では、伸縮性、柔軟性及びクッション性を備えながら、強度・剛性が高くなる。
【００２８】
なお、上記では、１本の樹脂線材１７を金属線材１３と２本取りにて編んだが、これに限らず、複数本の樹脂線材１７を１本の金属線材１３と束ねて編んでも良い。この場合、複数本の樹脂線材１７については、異なる材質の樹脂線材１７を用いても良い。
また、樹脂線材１７については、樹脂繊維をそのまま複数本束ねて１本の樹脂線材にしたり、複数本の樹脂繊維から１本の樹脂糸を作って樹脂線材にしたりしても良い。
また、樹脂線材１７については、樹脂繊維に、ガラス繊維や炭素繊維等の強化繊維を混ぜて１本にしても良い。
【００２９】
また、金網１１及び網状部材１８は、金属線材１３が１本用いられるが、これに限らず、金網１１及び網状部材１８を形成する際に、金属線材１３を複数本束ねて用いても良い。この場合、１本の金属線材１３を用いるときよりも各金属線材１３の線径を小径にしても良い。例えば、１本の金属線材１３の断面積と、複数本使用する金属線材１３の合計断面積とを同じにしても、複数本の金属線材１３の撓みを大きくすることができ、伸縮性、柔軟性、クッション性を向上させることができる。
【００３０】
また、強化プラスチックシート１０を形成するために１枚の網状部材１８を用いたが、これに限らず、複数枚の網状部材１８を重ねるようにして用いても良い。この場合、出来上がった強化プラスチックシートには、複数枚重ねの金網１１が埋め込まれるため、強化プラスチックシートの強度をより一層高めることができる。
また、１枚の網状部材１８を１回又は複数回折って重ねたものから強化プラスチックシートを形成しても良い。
【００３１】
また、網状部材１８が出来た後、樹脂線材１７を溶融させるときに、熱プレスを行っても良い。
即ち、網状部材１８を上型と下型との間に挟み込んで、加圧及び加熱することにより、樹脂線材１７が溶融し、溶融した樹脂で金属線材１３の表面が被覆されるとともに、網目１５，１６にそれぞれ樹脂膜１２ａ，１２ｂが形成されて網目１５，１６が塞がれる。更に、上型及び下型の形状によって、強化プラスチックシート１０を所望の外形形状に成形することができる。即ち、熱プレスによって強化プラスチック１０の外形の成形自由度を増すことができる。
上記した網状部材１８は、熱プレスの前駆体となる。
【００３２】
＜第２実施形態＞
図３は、第２実施形態の強化プラスチックシート３０，４０を示す説明図である。図３（Ａ）は強化プラスチックシート３０を示す斜視図、図３（Ｂ）は図３（Ａ）の強化プラスチックシート３０の変形例（強化プラスチックシート４０）を示す斜視図である。
図３（Ａ）に示すように、強化プラスチックシート３０は、金属線材が編まれて形成された金網（不図示）と、金網の表面を覆うように金網と一体的に成形された樹脂材３２とからシート状に形成された部材である。金網１１は、メリヤス編みされている。
強化プラスチックシート３０には、Ｗ方向に延びる複数の山部３３ａ及び複数の谷部３３ｂからなる波形状とされた波部３３が形成されている。
【００３３】
波形状の強化プラスチックシート３０を形成するには、まず、第１実施形態の網状部材１８（図２（Ａ）参照）に、Ｗ方向に延びる複数の山部及び複数の谷部からなる波形状とされた波部をプレス成形等により形成する。そして、次に、波形状の網状部材を加熱する。この結果、波形状の網状部材の樹脂線材が溶融し、溶融した樹脂で金属線材の表面が覆われる（樹脂被覆される）とともに、網目に樹脂膜が形成されて網目が塞がれる。金網の全体が、溶融した樹脂で覆われた後、加熱を終了し、自然冷却又は強制冷却する。樹脂が硬化すれば、強化プラスチックシート３０が出来上がる。
【００３４】
図３（Ｂ）に示すように、強化プラスチックシート４０は、金属線材が編まれて形成された金網（不図示）と、金網の表面を覆うように金網と一体的に成形された樹脂材４２とからシート状に形成された部材である。
強化プラスチックシート４０には、Ｌ方向に延びる複数の山部４３ａ及び複数の谷部４３ｂからなる波形状とされた波部４３が形成されている。
波形状の強化プラスチックシート４０を形成するには、まず、第１実施形態の網状部材１８（図２（Ａ）参照）に、Ｌ方向に延びる複数の山部及び複数の谷部からなる波形状とされた波部を形成する。この後は、強化プラスチックシート３０と同じように製造する。
【００３５】
図３（Ａ），（Ｂ）において、強化プラスチックシート３０，４０に波部３３，４３をそれぞれ形成することで、強化プラスチックシート３０ではＬ方向、強化プラスチックシート４０ではＷ方向の伸縮性を高めることができるとともに、強化プラスチックシート３０ではＷ方向、強化プラスチックシート４０ではＬ方向の剛性を高めることができる。更に、強化プラスチックシート３０，４０では、平板状の強化プラスチックシートに比べて曲げ剛性を高めることができる。
【００３６】
＜第３実施形態＞
図４は、第３実施形態の強化プラスチックシート５０を示す斜視図である。
強化プラスチックシート５０は、金属線材が編まれて形成された金網（不図示）と、金網の表面を覆うように金網と一体的に成形された樹脂材５２とからシート状に形成された部材であり、強化プラスチックシート５０の一方の面（図では、強化プラスチックシート５０の下側の面）から突出する複数の凸部５３が形成されている、即ちエンボス加工されている。なお、符号５４は、一方の面に凸部５３を形成することで他方の面５２ｃに出来た凹部である。
複数の凸部５３は、千鳥配置されているが、この配置に限定されない。例えば、並列に配置されたり、不規則に配置されたりしていても良い。また、凸部５３は、図示した形状に限らない。
【００３７】
強化プラスチックシート５０を形成するには、まず、第１実施形態の網状部材１８（図２（Ａ）参照）に、その一方の面から突出する複数の凸部をプレス成形等により形成する。この後は、強化プラスチックシート３０，４０（図３（Ａ），（Ｂ）参照）と同じように製造する。
このように、強化プラスチックシート５０にエンボス加工を施すことで、強化プラスチックシート５０のクッション性や衝撃吸収性を高めることができる。
【００３８】
また、強化プラスチックシート５０にエンボス加工を施すことで、例えば、複数枚の網状部材を重ねたり、１枚の網状部材を折って重ねたものから強化プラスチックシートを形成したりする場合に、重なった複数層からなる金網に凸部を形成して金網の各層のずれを防止することができる。
【００３９】
以上の図２（Ａ）、図３（Ａ），（Ｂ）及び図４に示したように、網状部材１８は、波状に形成される、又はエンボス加工が施される。また、網状部材１８を編む網形成工程の後に、網状部材１８に波形状を形成する、又は網状部材１８にエンボス加工を施す。この構成によれば、強化プラスチックシート３０，４０，５０の柔軟性、伸縮性、クッション性をより一層向上させたり、所定方向の剛性を高めたりすることができる。
【００４０】
上記した第２実施形態の網状部材が波形状に形成された後、及び第３実施形態の網状部材に複数の凸部が形成された後に、網状部材の樹脂線材を溶融させるときに、第１実施形態で説明した熱プレスを行っても良い。
あるいは、第２実施形態の波形状の網状部材、第３実施形態の複数の凸部を備える網状部材を形成すると同時に樹脂線材を溶融させるときに、第１実施形態の熱プレスを行っても良い。
【００４１】
上述した実施形態は、あくまでも本発明の一態様を示すものであり、本発明の主旨を逸脱しない範囲で任意に変形及び応用が可能である。
本実施形態の金網、網状部材は、編んだ金網、網状部材であり、縦糸、横糸相当の金属線材を織った金網とは異なる。また、本発明の金網、網状部材は、実施形態に示したメリヤス編みのものに限らない。要は編んであれば良い。ここで、「編む」とは、毛糸を「編む」と同義である。１本の毛糸からセーターなどを編むのと同じように、１本の金属線材又は線材の束から金網、網状部材を編むのである。
【００４２】
上記では、金網、網状部材は、金属線材の線径等によって強度と共に、柔軟性、伸縮性、クッション性を確保可能であれば、織った金網でも良い。即ち、金属線材に樹脂線材を束ねた線材を縦及び横に配置して織った網状部材とする。後は、編んだ網状部材の製造工程と同じ工程を経て強化プラスチックシートを形成する。
上記した金属線材を、樹脂線材よりも融点の高いガラス繊維、カーボン繊維等の繊維又はこれらの繊維から形成されたガラス糸、カーボン糸等に代えても良い。
また、図１（Ａ）に示したように、強化プラスチックシート１０を平面的なシート状としたが、これに限らず、立体的に形成しても良い。例えば、箱形、舟形、筒形、球形、樋形、棒形、袋形や、これらに類似する形状、これらを組み合わせた形状、立体的な対象物に沿わせた形状にしても良い。
【符号の説明】
【００４３】
１０，３０，４０，５０  強化プラスチックシート
１３  金属線材
１５，１６  網目
１７  樹脂線材
１８  網状部材
【図１】
2017007142.tif 000003
【図２】
2017007142.tif 000004
【図３】
2017007142.tif 000005
【図４】
2017007142.tif 000006